La présente invention concerne le domaine de la chimie et, plus particulièrement, de nouveaux organodisiloxanes ainsi qu'un procédé permettant l'application de ces organodisiloxanes sur des couvercles de caisses aspirantes. Lors de la fabrication du papier à-l'aide d'une machine Fourdinier, la pâte à papier, contenant environ 99% d'eau, est déversée sur une toile métallique continue à travers laquelle s'eau srécoule. Au fur et à mesure que la toile métallique avance, elle passe sur une série de caisses aspirantes munies de couvercles perforés- qu.l contact sont en / et supportent la toile métallique. Les caisses aspirantes, comme leur nom l'implique, servent à retirer l'eau de la nappe de pâte qui se trouve sur~la toile métallique. Àu cours de la fabrica- tion de certains types de papiers, des résinates d'aluminium solides, formés pendant que de la resine se sépare de la pâte par précipitation à l'alun, se forment sur les couvercles des caisses aspirantes munis de surfaces résistant à l'usure, par exemple de surfaces en carbure de silicium ou en carbure de titane.Ces résinates d'aluminium, ou "brais", s'accumulent sur le couvercle de la caisse aspirante, ebturant les trous du couvercle, et réduisent ainsi l'effi- cacité cu système de vide . les résinates abtment aussi la toile métallique Fourdinier et raccourcissent sa durée devie utiles A 3 heure actuelle, on utilise des compositions de relation très alc lines pour éliminer les résinates, bien qu'on ait tenté de traiter es couvercles des caisses aspirantes à l'aide d'un revêtement non siliconé, afin d'essayer d'empêcher ou de réduire au minimum le dépôt des résinates. D'une façon générale, l'invention a pour objet de nouveaux organodi@@loxanes représentés par la formule générale: dans laqs- le R1 est un radical alcoyle de Il à 30 atomes de carbone et R t un radical méthyle, éthyle, propyle ou isopropyle.L' invention @@@se également un procédé d'application des organodisiloxanes su@@@@@s couvercles de caisses aspirantes, consistant à répartir sur @@@ ouvercle de la caisse aspirante un solvant organique dans lef I'organodisiloxane est dissous et à évaporer le solvant Les -1ples suivants sont donnés à titre d'illustration de 1' l'application de l'organosiloxane sur des couvercles de caisses aspirantes. Exemple I Dans un ballon de 12 litres contenant H20 (4,9+ moles) et du toluène (7,0 litres) on ajoute, en 2,5 heures, 4,9 moles den-C18H37(CH3)-SiCl2 . L'agitation du contenu du ballon, qu'on fait débuter après addition du toluène et de liteau dans le ballon, est arrêtée pendant un court laps de temps après que l'addition du n-C18H37(CH3+SiCl2 a commencé, du fait de la-formation d'une émulsion très épaisse. On chauffe, pour permettre d'agiter, et on continue à agiter pendant l'addition du n-octadécylméthyldichlorosilane et pendant les 20 minutes suivant cette addition.Après que le liquide contenu dans le ballon ait été au repos pendant un temps suffit sant pour permettre la séparation d'une couche aqueuse et son élimination, on lave la couche organique, trois fois, en utilisant 2 litres d'eau pour chaque lavage. Après séparation de la dernière eau de lavage, on élimine le toluène par distillation. De manière précise: on élève la tempërature de la solution organique contenue dans le ballon jusqu'à une température de 2150C, sous une pression de 0,21 mm de Hg, pour éliminer tout le toluène. L'analyse du résidu de la distillation révèle qu'il a un point de fusion de 54-550C, tel que mesuré sur un bloc Fisher-Johns pour la mesure du point de fusion, un indice de réfraction (D) de 1,4460 à 6O0C et une densité (d4T) de 0,8550 à 600C. La réfractivité spécifique (RD) du composé est de 0,3119, ce qui correspond de très près à la valeur de la réfactli té spécifique calculéè qui est de 0,3126. On calcule la réfractivité spécifique des composés cycliques produits par la réaction (1): (1) XnC18H37(CH3)-SiCl2+XH2O ####### [n-C18H37(CH3)-SiO]X + 2HCl à l'aide des valeurs de réfractivité de liaison résumées dans Vogel et al., J.Chem. Soc. 514 (1952) et Vogel et al., J.Phvs.Chem. 58, 174 (1954). On calcule les poids moléculaires des composés cycliques dans lesquels X=3 et X=4 dans l'équation (1) ci-dessus, et ils se révèlent être de 937,9 pour le trimère et de 1250,5 pour le tétramère. Le poids moléculaire trouvé (par ébullioscopie dans le benzène) est de 1079. Diverses espèces des composés cycliques sont présentes dans le mélange, allant du trimère à l'hexamère, mais le trimère et le tétramère prédominent. Exemple II On applique le composé de l'exemple I sur des couvercles de caisses aspirantes ayant une surface en carbure de silicium en préparant une solution toluénique qui contient 20, en poids, des noctadécylméthylcyclosiloxanes préparés à l'exemple I. Puis on pulvérise la solution toluénique sur plusieurs couvercles de caisses aspirantes et on laisse sécher à l'air. On revêt les couvercles avec environ 2ss17 mg des cyclosiloxanes par cm2. On utilise ensuite les couvercles de caisses aspirantes dans une machine Fourdinier classique et on ne remarque pas d'accumulation appréciable de résinate au bout de 40 jours d'utilisation. La quantité de résinates qui s'accumule sur les couvercles vers la fin de la période d'essai est considérablement moindre que celle qui s' est accumulée sur des couvercles non traités. En outre, les couvercles traités sont plus faciles à nettoyer que les couvercles non traités, à l'aide d'un jet d'eau haute pression (4, kg/cm2 au manomètre) dirigé sur les couvercles.Le procédé selon l'inve tion per- met d'appliquer un nouveau revetement sur les couvercles des caisses aspirantes chaque fois qu'on change la toile métallique Fourdinier, habituellement tous les 14 à 21 jours, ou moins souvent si des résinates n'ont pas encore commencé à se former sur les couvercles des caisses aspirantes lorsquton change une toile métallique Fourdinier. Bien que les exemples I et II décrivent particulièrement la pré- paration et l'utilisation d'organosiloxanes cycliques particuliers représentés par la formule générale: LR (C4SiOJx d'autres composés peuvent être préparés par la réaction décrite à l' exemple I. Par exemple, R peut représenter n'importe quel radical alcoyle de ll à 30 atomes de carbone et X peut représenter un nombre entier de 3 à 6 ou, lorsqu'on utilise des mélanges des composés cycliques, X peut représenter plusieurs nombres entiers de 3 à 6. REVLNDICATIONS 1. Nouveaux organosiloxanes cycliques représentés par la formule générale: ZR (CH3+SiOgX dans laquelle R est un radical alcoyle de plus de Il atomes de carbone et X est un nombre entier de 3 à 6. 2. Un composé suivant la revendication 1, caractérisé en ce que R est le radical n-octadécyle. 3. Un procédé d'application d'un revêtement sur un couvercle de caisse aspirante,caractérisé en ce qu t on repartit sur la surface du couvercle de la caisse aspirante un solvant organique dans lequel est dissous un organosiloxane suivant la revendication 1 et on évapo- re le solvant organique. 4. Un procédé suivant la revendication 3, caractérisé en ce que le solvant contient en solution un mélange d'organosiloxanes répondant à la formule générale: [n-C18H37(CH3)-SiO]X dans laquelle X représente des nombres entiers de 3 à 6. 5. Un procédé suivant la revendication 3, caractérisé en ce que le solvant est le toluène. 6.Une caisse aspirante pour une installation de fabrication de pâte à papier caractérisée-en ce qu'elle est revêtue d'un revêtement comprenant un organodisiloxane tel que revendiqué à la revendication 1 ou 2.